(57)【要約】  短期間の熟成により優れた耐久性および光漏れ防止性を有する粘着剤層を形成し得る偏光板用粘着剤組成物を提供することを課題とする。該偏光板用粘着剤組成物は、次の成分（Ａ）および（Ｂ）  （Ａ）少なくともカルボキシル基含有モノマー１〜１０質量％を共重合してなる重        量平均分子量が３０万〜１５０万である(メタ)アクリル系ポリマー                                                                １００質量部  （Ｂ）イソシアヌレート構造を有するトリレンジイソシアネート系化合物                                                              ４〜２０質量部を含有することを特徴とする。【特許請求の範囲】
【請求項１】
次の成分（Ａ）および（Ｂ）
（Ａ）少なくともカルボキシル基含有モノマー１〜１０質量％を共        重合してなる重量平均分子量が３０万〜１５０万である（メ        タ）アクリル系ポリマー                    １００質量部
（Ｂ）イソシアヌレート構造を有するトリレンジイソシアネート系        化合物                                  ４〜２０質量部
を含有することを特徴とする偏光板用粘着剤組成物。
【請求項２】
成分（Ａ）が、さらに水酸基含有（メタ）アクリル系モノマー０．０５〜１質量％を共重合して得られるものである請求項１記載の偏光板用粘着剤組成物。
【請求項３】
さらに成分（Ｃ）トリレンジイソシアネート系架橋剤（イソシアヌレート構造を有するものを除く）、エポキシ系架橋剤およびアジリジン系架橋剤よりなる群から選ばれる１種または２種以上の架橋剤を含有する請求項１記載の偏光板用粘着剤組成物。
【請求項４】
さらに成分（Ｄ）シランカップリング剤を含有する請求項１ないし３のいずれかの項記載の偏光板用粘着剤組成物。
【請求項５】
支持体の少なくとも一方の面に請求項１記載の偏光板用粘着剤組成物から形成される粘着剤層を設けてなる偏光板用粘着シート。
【請求項６】
偏光フィルムの少なくとも一方の面に請求項１記載の偏光板用粘着剤組成物から形成される粘着剤層を設けてなる偏光板。
【請求項７】
次の成分（Ａ）および（Ｂ）
（Ａ）少なくともカルボキシル基含有モノマー１〜１０質量％を共        重合してなる重量平均分子量が３０万〜１５０万である（メ        タ）アクリル系ポリマー                    １００質量部
（Ｂ）イソシアヌレート構造を有するトリレンジイソシアネート系        化合物                                  ４〜２０質量部
を含有する粘着剤組成物から形成される粘着剤層を偏光フィルムの少なくとも一方の面に設けた偏光板を液晶セルの基板表面に設けることを特徴とする液晶素子の製造方法。
【請求項８】
次の成分（Ａ）および（Ｂ）
（Ａ）少なくともカルボキシル基含有モノマー１〜１０質量％を共        重合してなる重量平均分子量が３０万〜１５０万である（メ        タ）アクリル系ポリマー                    １００質量部
（Ｂ）イソシアヌレート構造を有するトリレンジイソシアネート系        化合物                                  ４〜２０質量部
を含有する粘着剤組成物から形成される粘着剤層を偏光フィルムの少なくとも一方の面に設けた偏光板を液晶セルの基板表面に設けることを特徴とする液晶表示装置の光漏れ低減方法。
【発明の詳細な説明】
【技術分野】
【０００１】
本発明は、偏光板用粘着剤組成物に関し、更に詳細には、短期間の熟成により優れた光学適性を備えた粘着剤層を形成し得る偏光板用粘着剤組成物およびこれを用いた偏光板に関するものである。
【背景技術】
【０００２】
液晶素子は、液晶材料が２枚の基板間に挟まれた構造を有しており、この基板の表面には粘着剤層を介して偏光板が貼着されている。近年、液晶素子は、車両搭載用、屋外計器用、パソコンのディスプレイ、テレビ等用途が拡大しており、それに伴い使用環境も非常に過酷になってきている。【０００３】
偏光板は異種材料の多層構造を有しており、構成する材料の特性から寸法安定性に乏しい。特に高温、高湿熱の使用環境下においては、偏光板の収縮により応力が集中し、偏光板の複屈折を誘発するとともに、粘着剤自身も応力集中によって配向して複屈折が生じるため、応力の集中する端部で色ムラ（光漏れ）が起こり、表示品位が低下する。また、このような環境下では、偏光板とガラスとの界面での発泡や偏光板の剥がれなどの不具合も生じやすい。したがって、偏光板用の粘着剤には優れた光漏れ防止性と耐久性が要求される。【０００４】
一方、偏光板に粘着剤層を形成するにあたって、上記光漏れ防止性と耐久性を発現させるためには、偏光板に粘着剤組成物を塗工した状態で、例えば室温で１週間程度の熟成工程を設けて硬化させる必要があったが、このような長期の熟成期間により、生産性が低下したり、在庫量が増大するという問題が生じていた。【０００５】
この問題に対し、水酸基含有アクリルポリマーとイソシアネート系架橋剤の混合物において、水酸基含有アクリルポリマー中にさらにカルボキシル基を含有させることによって、硬化を促進させる方法が提案されている（特許文献１）。しかしながら、この技術では、イソシアネート系架橋剤の添加量が少なく、短期間の熟成により十分な光漏れ防止性や耐久性を得ることができなかった。また、水酸基とカルボキシル基を含有するアクリル系ポリマーと、脂肪族系または脂環族系の多官能イソシアネート系またはイソシアヌレート系化合物を含有し、養生期間が短縮された表面保護フィルム用粘着剤組成物が開示されている（特許文献２）。しかしながら、この粘着剤組成物で使用されるアクリル系ポリマーはカルボシキル基の量が限定されており、偏光板とガラスとの貼り合わせに使用する用途には適していない。仮に本発明のカルボキシル基が１部以上の粘着剤に上記脂肪族系または脂環属系の多官能イソシアネート系またはイソシアヌレート系化合物を添加した場合には、ポットライフが短くなる傾向があり、実用上使用できないものであった。【０００６】
その他に、カルボキシル基を有するアクリル系ポリマーにイソシアネート系化合物を添加した光学フィルム用の粘着剤組成物が開示されている（特許文献３および４）。しかしながら、これらの技術は、リワーク性や光漏れ防止性の向上を志向するものであって、熟成期間の短縮化については何ら考慮されていない。したがって、これらの文献に開示された粘着剤組成物は、いずれも短期間の熟成により十分な光学適性を得ることはできないものであった。
【先行技術文献】
【特許文献】
【０００７】
【特許文献１】特開２００８−１５６５１３号公報
【特許文献２】特開２００５−２４７９０９号公報
【特許文献３】特許第４１３６５２４号公報
【特許文献４】特開２００８−１４４１２６号公報
【発明の概要】
【発明が解決しようとする課題】
【０００８】
従って、短期間の熟成により、優れた耐久性と光漏れ防止性を備えた粘着剤層を形成し得る偏光板用粘着剤組成物が望まれており、本発明はそのような偏光板用粘着剤組成物を提供することをその課題とするものである。
【課題を解決するための手段】
【０００９】
本発明者らは上記課題を解決すべく鋭意検討を重ねた結果、架橋剤として、イソシアヌレート構造を有するトリレンジイソシアネート系化合物を用い、これを特定範囲の分子量を有するカルボキシル基含有アクリル系ポリマーに対して比較的多量に配合することによって、短期間の熟成でも、優れた耐久性および光漏れ防止性を有する粘着剤層を形成し得ることを見出し本発明を完成させるに至った。【００１０】
すなわち、本発明は、
次の成分（Ａ）および（Ｂ）
（Ａ）少なくともカルボキシル基含有モノマー１〜１０質量％を共重合し        てなる重量平均分子量が３０万〜１５０万である(メタ)アクリル系        ポリマー                                        １００質量部
（Ｂ）イソシアヌレート構造を有するトリレンジイソシアネート系化合物
４〜２０質量部
を含有することを特徴とする偏光板用粘着剤組成物である。【００１１】
また本発明は、偏光フィルムの少なくとも一方の面に上記偏光板用粘着剤組成物から形成される粘着剤層を設けてなる偏光板である。
【発明の効果】
【００１２】
本発明の粘着剤組成物は、これを偏光板に用いることにより、高温高湿条件下でも光漏れの発生を有効に防止し、また優れた耐久性を有し、粘着剤層の発泡や剥がれ等の発生を抑制することができる。さらに、硬化速度が速く、熟成期間の大幅な短縮が可能であるため、生産性を著しく向上し、在庫量を低減させることができる。
【発明を実施するための形態】
【００１３】
本発明の偏光板用粘着剤組成物に用いる成分（Ａ）のアクリル系ポリマーは、少なくともカルボキシル基含有モノマーを共重合して得られるものである。
【００１４】
上記カルボキシル基含有モノマーとしては、（メタ）アクリル酸、２−カルボキシエチル（メタ）アクリレート、３−カルボキシプロピル（メタ）アクリレート、４−カルボキシブチル（メタ）アクリレート、イタコン酸、クロトン酸、マレイン酸、フマル酸及び無水マレイン酸などを挙げることができる。
【００１５】
成分（Ａ）アクリル系ポリマーの構成モノマー全体に対するカルボキシル基含有モノマーの含有量は１〜１０質量％（以下、「％」で示す）であり、好ましくは２〜８％であり、より好ましくは２〜６％である。１％よりも少ないと凝集力が得られにくく、１０％よりも多いと凝集力が高すぎたり粘着力が上昇するために好ましくない。
【００１６】
成分（Ａ）のアクリル系ポリマーの他の構成モノマーとしては、（メタ）アクリル酸アルキルエステル、水酸基含有モノマー、ベンゼン環含有モノマー、（メタ）アクリル酸アルコキシエステル、アミノ基含有モノマー、アミド含有モノマーなどが挙げられる。
【００１７】
上記（メタ）アクリル酸アルキルエステルとしては、炭素数１〜１２の分岐していてもよいアルキル基を有するものが好ましく、具体的には、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ペンチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ドデシル（メタ）アクリレート、ラウリル（メタ）アクリレートが挙げられる。これらのうち、ブチルアクリレート、メチルアクリレートが粘着力と耐久性のバランスが良好であるため好ましく用いられる。
【００１８】
成分（Ａ）アクリル系ポリマーの構成モノマー全体に対する（メタ）アクリル酸アルキルエステルの含有量は、１０〜９９％であり、好ましくは５０〜９８．５％である。１０％よりも少ないと粘着力と耐久性のバランスがとれない場合があり、９９％よりも多いと耐久性が悪くなる場合がある。
【００１９】
上記水酸基含有モノマーとしては、２−ヒドロキシエチル（メタ）アクリレート、４−ヒドロキシブチル（メタ）アクリレート、２−ヒドロキシプロピル（メタ）アクリレート、２−ヒドロキシブチル（メタ）アクリレート、６−ヒドロキシヘキシル（メタ）アクリレート、１，４−シクロヘキサンジメタノールモノ（メタ）アクリレート、クロロ−２−ヒドロキシプロピルアクリレート、ジエチレングリコールモノ（メタ）アクリレート、アリルアルコール等が例示でき、このような水酸基含有モノマーを共重合させることによりゲル分率をより高くすることができる。これらのうち、２−ヒドロキシエチルアクリレート、４−ヒドロキシブチルアクリレートが(メタ)アクリル酸アルキルエステルとの共重合性が良好であるため好ましく用いられる。
【００２０】
成分（Ａ）アクリル系ポリマーの構成モノマー全体に対する水酸基含有モノマーの含有量は、０〜１％であり、好ましくは０．０５〜１％である。１％よりも多いとゲル分率が高くなりすぎて、接着性が低下し、高温、高湿熱条件で剥がれ等が生じるおそれがある。
【００２１】
上記ベンゼン環含有モノマーは、正の固有複屈折を有しており、これを共重合させることにより、(メタ)アクリル系ポリマーの複屈折を低減することができる。具体的には、フェニルアクリレート、フェノキシエチル（メタ）アクリレート、ベンジル（メタ）アクリレート、フェノキシジエチレングリコール（メタ）アクリレート、エチレンオキサイド変性ノニルフェノール（メタ）アクリレート、ヒドロキシエチル化β−ナフトールアクリレート、ビフェニル（メタ）アクリレート、スチレン、ビニルトルエン、α−メチルスチレン等が挙げられる。これらのうち、ベンジルアクリレート、フェノキシエチルアクリレートが(メタ)アクリル酸アルキルエステルとの相溶性、共重合性がよく透明性を低下させないため好ましく用いられる。
【００２２】
成分（Ａ）アクリル系ポリマーの構成モノマー全体に対するベンゼン環含有モノマーの含有量は０〜４０％であり、好ましくは０〜３０％である。４０％よりも多いと、適切な粘着力を得られない場合がある。
【００２３】
上記（メタ）アクリル酸アルコキシエステルとしては、（メタ）アクリル酸２−メトキシエチル、（メタ）アクリル酸２−エトキシエチル、（メタ）アクリル酸２−メトキシプロピル、（メタ）アクリル酸３−メトキシプロピル、（メタ）アクリル酸２−メトキシブチル、（メタ）アクリル酸４−メトキシブチル等が例示できる。成分（Ａ）アクリル系ポリマーの構成モノマー全体に対する（メタ）アクリル酸アルコキシエステルの含有量は０〜９０％であり、好ましくは０〜８０％である。
【００２４】
上記アミノ基含有モノマーとしては、（メタ）アクリル酸ジメチルアミノエチル、（メタ）アクリル酸ジエチルアミノエチル等が例示できる。
【００２５】
上記アミド含有モノマーとしては、（メタ）アクリルアミド、（メタ）Ｎ−メチロールアクリルアミド等が例示できる。これらアミノ基含有モノマー、アミド基含有モノマーの使用量は、成分（Ａ）アクリル系ポリマーの構成モノマー全体に対して０〜１％程度である。
【００２６】
本発明の成分（Ａ）は、上記モノマー成分の混合物を、溶液重合法、塊状重合法、乳化重合法、懸濁重合法等の従来公知の重合法により重合させることにより製造することができる。これらの中でも、乳化剤や懸濁剤等の重合安定剤を含まない溶液重合法や塊状重合法により製造したものがより好ましい。
【００２７】
上記のようにして得られる成分（Ａ）の重量平均分子量（Ｍｗ）は３０万〜１５０万であり、好ましくは４０万〜１２０万である。重量平均分子量が３０万未満であると、耐久性が悪化し、１５０万よりも大きいと粘度が高くなり、取り扱いに不具合が生じる。なお、本明細書において重量平均分子量とは、実施例中に記載した測定方法により求められる値を意味する。
【００２８】
また、成分（Ａ）のアクリル系ポリマーは、ガラス転移温度が０℃以下であることが好ましく、−２０℃以下であることがより好ましく、−８０〜−３０℃が特に好ましい。ガラス転移温度が０℃よりも高いと、得られる粘着剤の基材への密着性や粘着剤層の可撓性が低下し、基材からのハガレや浮きが生じる場合がある。なお、本明細書において、ガラス転移温度は下記のＦＯＸの式によって算出される値である。
【００２９】
（ＦＯＸの式）
１／Ｔｇ＝Ｗａ／Ｔｇａ＋Ｗｂ／Ｔｇｂ＋・・・
Ｔｇ：共重合体のガラス転移温度
Ｔｇａ，Ｔｇｂ，・・：単量体ａ，単量体ｂ，・・・のホモポリマーのガ                        ラス転移温度
Ｗａ，Ｗｂ，・・・・：単量体ａ，単量体ｂ，・・・の重量分率
【００３０】
本発明に用いる成分（Ｂ）のイソシアヌレート構造を有するトリレンジイソシアネート系化合物は、トリレンジイソシアネートが３量化して形成されるイソシアヌレート環をその構造中に含む化合物であり種々の変性体も包含される。成分（Ｂ）の化合物は、特開平８−１９３１１４号公報、国際公開第２００６／１３７３０７号に記載された方法等により得ることができ、成分（Ｂ）に該当する化合物としてコロネート３４２、コロネート２０３０（いずれも日本ポリウレタン工業社製）等が上市されている。
【００３１】
本発明の偏光板用粘着剤組成物における成分（Ｂ）の配合量は、成分（Ａ）１００質量部（以下、「部」で示す）に対して、４〜２０部であり、好ましくは６〜１５部である。４部よりも少ないと光モレ性能が良くなく、２０部よりも多いと凝集力が高くなりすぎるために好ましくない。
【００３２】
また本発明の偏光板用粘着剤組成物には、上記成分（Ｂ）以外の架橋剤を併用することができる（成分（Ｃ））。このような架橋剤として、トリレンジイソシアネート系架橋剤（イソシアヌレート構造を有するものを除く）、エポキシ系架橋剤、アジリジン系架橋剤が挙げられ、これらの１種または２種以上を使用することができる。
【００３３】
上記トリレンジイソシアネート系架橋剤（イソシアヌレート構造を有するものを除く）としては、トリレンジイソシアネートおよびこれをトリメチロールプロパン、ペンタエリスリトール等の多価アルコールと付加反応させたイソシアネート化合物、ビュレット型化合物、更には公知のポリエーテルポリオールやポリエステルポリオール、アクリルポリオール、ポリブタジエンポリオール、ポリイソプレンポリオール等と付加反応させたウレタンプレポリマー型のイソシアネート化合物等の誘導体を挙げることができる。このようなトリレンジイソシアネート系架橋剤（イソシアヌレート構造を有するものを除く）を併用することにより、基材に対する密着性が向上し、剥がれ等を抑制することができる。これらの中でもトリレンジイソシアネート、トリメチロールプロパントリレンジイソシアネート等が好ましい。
【００３４】
本発明の偏光板用粘着剤組成物において、トリレンジイソシアネート系架橋剤（イソシアヌレート構造を有するものを除く）は、成分（Ｂ）に対する配合比が１：３〜３：１となるように配合することが好ましい。配合比がこの範囲外であると、熟成に長期間を要し、また高温、高湿熱条件で剥がれ等が生じる場合がある。
【００３５】
上記エポキシ架橋剤としては、ビスフェノールＡエピクロルヒドリン型のエポキシ系樹脂、エチレンジグリシジルエーテル、ポリエチレングリコールジグリシジルエーテル、グリセリンジグリシジルエーテル、グリセリントリグリシジルエーテル、１,６−ヘキサンジオールジグリシジルエーテル、トリメチロールプロパントリグリシジルエーテル、ジグリシジルアニリン、ジアミングリシジルアミン、Ｎ,Ｎ,Ｎ',Ｎ'−テトラグリシジル−ｍ−キシリレンジアミン、１,３−ビス（Ｎ,Ｎ'−ジアミングリシジルアミノメチル）シクロヘキサン等の分子中に２個以上のエポキシ基を有する化合物が挙げられる。これらのエポキシ系架橋剤を併用することにより、ゲル分率をより高くすることができる。これらの中でもＮ,Ｎ,Ｎ',Ｎ'−テトラグリシジル−ｍ−キシリレンジアミン、１,３−ビス（Ｎ,Ｎ'−ジアミングリシジルアミノメチル）シクロヘキサンが好ましく用いられる。
【００３６】
本発明の偏光板用粘着剤組成物におけるエポキシ架橋剤の配合量は、成分（Ｂ）に対して０〜１％であり、好ましくは０．０５〜０．５％である。配合量がこの範囲外であると、熟成に長期間を要し、また高温、高湿熱条件で剥がれ等が生じる場合がある。
【００３７】
上記アジリジン系架橋剤としては、１,１'−（メチレン−ジｐ−フェニレン）ビス−３，３−アジリジル尿素、１,１'−（ヘキサメチレン）ビス−３，３−アジリジル尿素、２,４,６−トリアジリジニル−１,３,５−トリアジン、トリメチロールプロパン−トリス−（２−アジリジニルプロピオネート）等が挙げられる。これらのアジリジン系架橋剤を併用することにより、ゲル分率をより高くすることができる。
【００３８】
本発明の偏光板用粘着剤組成物におけるアジリジン系架橋剤の配合量は、成分（Ｂ）に対して０〜１％であり、好ましくは０．０５〜０．５％である。配合量がこの範囲外であると、熟成期間が長くなり、また高温、高湿熱条件で剥がれ等が生じる場合がある。
【００３９】
本発明の偏光板用粘着剤組成物には、更に、成分（Ａ）のアクリル系ポリマー中に含まれるカルボキシル基と反応する基を含有するシランカップリング剤（Ｄ）を配合することが好ましい。これを使用することにより、粘着剤をガラスに対し強固に接着することができ、湿熱環境下で剥がれを防止することができる。具体的には、３−グリシドキシプロピルトリメトキシシラン、３−グリシドキシプロピルトリエトキシシラン、３−グリシドキシプロピルメチルジエトキシシラン、２−（３，４エポキシシクロヘキシル）エチルトリメトキシシラン等のエポキシ含有シランカップリング剤、３−アミノプロピルトリメトキシシラン、Ｎ−２（アミノエチル）３−アミノプロピルトリメトキシシラン等のアミノ基含有シランカップリング剤等が挙げられる。
【００４０】
本発明の偏光板用粘着剤組成物におけるシランカップリング剤（Ｄ）の配合量は、成分（Ａ）１００部に対して、０．０５〜１部であり、好ましくは０．１〜０．５部である。０．０５部よりも少ないと湿熱環境下において剥がれが発生しやすくなり、１部よりも多いと高温環境下においてシランカップリング剤がブリードし、逆に剥がれが生じやすくなってしまうため好ましくない。
【００４１】
本発明の偏光板用粘着剤組成物の調製は、上記成分（Ａ）、（Ｂ）と必要により成分（Ｃ）、（Ｄ）やその他の任意成分を配合し、これらを常法に従って混合することによって行われる。使用可能な任意成分としては、酸化防止剤、紫外線吸収剤、可塑剤、帯電防止剤等が挙げられ、これらは本発明の効果を損なわない範囲で配合することができる。
【００４２】
かくして得られた偏光板用粘着剤組成物から本発明の偏光板用粘着シートを得るには、支持体上の少なくとも一方の面に常法に従って当該粘着剤組成物を塗布し、塗工後、乾燥、熟成して粘着剤層を形成させる。乾燥は、通常８０〜１１０℃、２〜１０分程度で行われる。一方、本発明の粘着剤組成物は、従来のものよりも大幅に熟成期間を短縮することが可能であり、例えば、２３℃、５０％ＲＨの条件で１〜３日程度の熟成により十分に硬化が行われ、良好な粘着力と光学適性を備えた粘着剤層が得られる。熟成後の粘着剤層のゲル分率は６０〜９０％であることが好ましく、６５〜８５％であるとより好ましい。この範囲外であると耐久性に劣り剥がれやすい場合がある。なお、本明細書においてゲル分率とは、実施例中に記載した測定方法により求められる値を意味する。支持体としては、表面に剥離処理されたポリエステルフィルムを使用することができる。粘着剤層の厚みは、通常１０〜３０μｍ、好ましくは、１５〜２５μｍ程度である。
【００４３】
また、上記偏光板用粘着剤組成物から形成される粘着剤層を、偏光フィルムの少なくとも一方の面に設けることによって、本発明の偏光板を得ることができる。偏光フィルム上に設けられる粘着剤層の厚みは、通常１０〜３０μｍ、好ましくは、１５〜２５μｍ程度である。
【００４４】
偏光フィルム上に粘着剤層を設けるにあたっては、偏光フィルム上に粘着剤組成物を塗工し、乾燥、熟成させるか、または支持体に塗工し乾燥させた塗膜を偏光フィルム上に張り合わせ、これを熟成させることにより粘着剤層を形成させることができる。乾燥、熟成の条件やゲル分率の範囲等は上記と同様である。
【００４５】
また、本発明に使用される偏光フィルムとしては、他の機能を有する層が積層されていてもよく、具体的には、楕円偏光フィルム、位相差フィルム等も含まれる。
【００４６】
上記のようにして得られる本発明の偏光板を液晶セルの基板表面に設けることにより液晶素子が製造される。本発明の偏光板が用いられる液晶素子のタイプとしては特に限定されるものではなく、ＴＮモード、ＶＡモード、ＩＰＳモード、ＯＣＢモード等のいずれであってもよい。この液晶素子にバックライトなどの構成部品を適宜取り付けることにより、光漏れを低減した液晶表示装置が製造される。
【００４７】
本発明の偏光板粘着剤組成物は、短期間の熟成により、優れた光漏れ防止性と耐久性を具備する粘着剤層を形成し得るものであるがその理由は次のように考えられる。
すなわち、粘着剤にイソシアネート系化合物を過剰量添加すると、イソシアネート系化合物由来のポリ尿素が生成すると言われている。このポリ尿素が粘着剤の主ポリマーとからみ合って物理的結合を生じ、一般の粘着剤と同様の編み目構造を持つが、イソシアヌレート構造を有するトリレンジイソシアネート系化合物の場合にも、同様の絡み合いによる網目構造を持つと考えられる。イソシアヌレート構造を有するトリレンジイソシアネート系化合物由来のポリ尿素によって高弾性となり、併せて複屈折も制御できるため、光漏れ防止性が良好となり、さらに、イソシアヌレート構造を有するトリレンジイソシアネート系化合物は、他のイソシアネート系化合物と比較して反応性が高く、架橋反応やポリ尿素の生成反応が早いことから、熟成期間を大幅に短縮できるものと考えられる。
【実施例】
【００４８】
次に実施例を挙げて本発明をさらに詳しく説明するが、本発明はこれら実施例に何ら制約されるものではない。【００４９】
製  造  例  １
アクリル系ポリマーの製造：
撹拌機、窒素ガス導入管、温度計および還流冷却管を備えたフラスコに、ブチルアクリレート９７質量部、アクリル酸３質量部、酢酸エチル１００質量部、ノルマルドデシルメルカプタン（ＮＤＭ）０．０４質量部を仕込みフラスコ内に窒素ガスを導入しながらフラスコの内容物を６０℃に加熱した。次いで、十分に窒素ガス置換した重合開始剤アゾビスイソブチロニトリル（ＡＩＢＮ）０．１質量部を攪拌下にフラスコ内に添加した。フラスコ内の内容物の温度が６０℃に維持できるように、加熱及び冷却を１０時間行い最後に酢酸エチル１００部を添加してアクリル系ポリマーＡ１溶液を得た。このアクリル系ポリマーＡ１について、重量平均分子量（Ｍｗ）、数平均分子量（Ｍｎ）を下記ＧＰＣ測定条件に従って測定し、分散度（Ｍｗ／Ｍｎ）を求めた。また、不揮発分（ｎＶ）および粘度についても下記方法により測定した。測定結果をモノマー組成と併せて表１に示す。【００５０】
＜ＧＰＣ測定条件＞
測定装置：ＨＬＣ−８１２０ＧＰＣ（東ソー社製）
ＧＰＣカラム構成：以下の５連カラム（すべて東ソー社製）
（１）ＴＳＫ−ＧＥＬ  ＨＸＬ−Ｈ  （ガードカラム）
（２）ＴＳＫ−ＧＥＬ  Ｇ７０００ＨＸＬ
（３）ＴＳＫ−ＧＥＬ  ＧＭＨＸＬ
（４）ＴＳＫ−ＧＥＬ  ＧＭＨＸＬ
（５）ＴＳＫ−ＧＥＬ  Ｇ２５００ＨＸＬ
サンプル濃度：１．０ｍｇ／ｃｍ３となるように、テトラヒドロフランで希釈
移動相溶媒：テトラヒドロフラン
流量：  １ｍｌ／ｍｉｎ
カラム温度：４０℃【００５１】
＜不揮発分の測定方法＞
精秤したブリキシャーレ（ｎ１）にアクリル系共重合体溶液を１ｇ程度入れ、合計重量（ｎ２）を精秤した後、１０５℃で３時間加熱した。その後、このブリキシャーレを室温のデシケータ内に１時間静置し、次いで再度精秤し加熱後の合計重量（ｎ３）を測定した。得られた重量測定値（ｎ１〜ｎ３）を用いて下記式から不揮発分を算出した。
不揮発分（％）＝100×［加熱後重量（n3−n1）/加熱前重量（n2−n1）］【００５２】
＜粘度の測定方法＞
Ｂ型粘度計を使用して、室温にて測定した。【００５３】
製  造  例  ２〜６
表１に示すモノマー組成に代えた以外は製造例１と同様にしてアクリル系ポリマーＡ２〜Ａ６溶液を得た。このポリマーのＭｗ、Ｍｎ、不揮発分、粘度を製造例１と同様にして測定した。結果を表１に示す。【００５４】
比  較  製  造  例  １〜４
表１に示すモノマー組成に代えた以外は製造例１と同様にしてアクリル系ポリマーＢ１〜Ｂ４溶液を得た。このポリマーのＭｗ、Ｍｎ、不揮発分、粘度を製造例１と同様にして測定した。結果を表１に示す。【００５５】
【表１】
2011062127.tif 000002
【００５６】
実  施  例  １
粘着剤層を有する偏光板の作製：
（粘着剤組成物の調製）
製造例１により得られたアクリル系ポリマーＡ１溶液のアクリル系ポリマーＡ１（固形分）１００質量部に対して、トリレンジイソシアネート(ＴＤＩ)系のイソシアヌレート変性体であるコロネート３４２（日本ポリウレタン社製）５質量部、シランカップリング剤としてＫＢＭ−４０３（信越化学工業株式会社製）０．２質量部を添加し、これらを充分混合して粘着剤組成物を得た。【００５７】
（偏光板の作製）
泡抜け後、ドクターブレードを用い剥離処理されたポリエステルフィルムに塗工し、すぐに９０℃で３分間乾燥した。乾燥後、偏光板に張り合わせ、室温２３℃、湿度５０％の条件で静置して熟成させて粘着剤層を有する偏光板を得た。熟成期間は、１日、３日、７日とした。【００５８】
実  施  例  ２〜１２
アクリル系ポリマーおよび架橋剤を下記表２のように代えた以外は実施例１と同様にして粘着剤組成物を得た。また、得られた粘着剤組成物を用い、実施例１と同様にして粘着剤層を有する偏光板を作製した。【００５９】
比  較  例  １〜１１
アクリル系ポリマーおよび架橋剤を下記表３のように代えた以外は実施例１と同様にして粘着剤組成物を得た。また、得られた粘着剤組成物を用い、実施例１と同様にして粘着剤層を有する偏光板を作製した。【００６０】
試  験  例  １
実施例１〜１２および比較例１〜１１で得た偏光板のうち、熟成期間が１日と７日のものについて、耐久性、光漏れ防止性を以下の方法により評価した。これらの結果を表２および３にまとめて示す。【００６１】
＜耐久性の評価方法＞
粘着剤層を有する偏光板を、１５０ｍｍ×２５０ｍｍの大きさに裁断し、ガラス板の片面にラミネーターロールを用いて貼着し、次いで、５０℃、５気圧に調整されたオートクレーブに２０分間保持して、試験板を作成した。同様の試験板を２枚作成し、温度６０℃、湿度９５％ＲＨの条件下（耐湿熱性）及び温度８５℃の条件下（耐熱性）で５００時間放置し、以下の基準でハガレの発生等を目視で観察し評価した。
（基準）
○：発泡、ハガレ、きれつは見られない
△：発泡、ハガレ、きれつがやや見られる
×：発泡、ハガレ、きれつが全面に見られる【００６２】
＜光漏れ防止性の評価方法＞
粘着剤層を有する偏光板２枚を、１９インチワイドＴＮモニタ（型番：ＢｅｎＱ  ＦＰ９３ＶＷ）の表裏面に相互に直交ニコル位になるようにラミネーターロールを用いて貼着し、次いで、５０℃、５気圧に調整されたオートクレーブに２０分間保持して、試験板を作成した。作成した試験板を、７０℃の条件下で５００時間放置し、光漏れを目視で観察し、以下の基準で評価した。
（基準）
○：光漏れが見られない
△：光漏れが一部見られる
×：光漏れが全面に見られる【００６３】
【表２】
2011062127.tif 000003
【００６４】
【表３】
2011062127.tif 000004
【００６５】
試  験  例  ２
実施例１〜１２および比較例１〜１１で得られた熟成１、３、７日の粘着剤層を有する偏光板について、以下の方法により粘着力を評価した。また実施例１〜１２および比較例１〜１１で得られた粘着剤組成物により形成される粘着剤層について、以下の方法により熟成１、３、７日におけるゲル分率を評価した。これらの結果を表４に示す。【００６６】
＜粘着力の測定方法＞
粘着剤層を有する偏光板を７０ｍｍ×２５ｍｍの大きさに裁断し試験片を作成した。試験片からポリエステルフィルムを剥離し、ガラス板の片面にラミネーターロールを用いて貼着した後、５０℃、５気圧に調整されたオートクレーブ中に２０分間保持した。次いで２３℃、５０％ＲＨ環境下に１時間放置した後、９０°方向に３００ｍｍ／ｍｉｎの速度で引っ張り、剥離強度を測定した。【００６７】
＜ゲル分率の測定方法＞
得られた粘着剤組成物を乾燥後の厚みが２０μｍになるように剥離処理したポリエステルの表面に塗布し、乾燥させた後、もう一方の面に剥離処理したポリエステルフィルムを張り合わせて、２３℃、５０％ＲＨで１、３、７日間熟成させて、試験片を作製した。試験片から粘着剤約０．１ｇをサンプル瓶に採取し、酢酸エチル３０ｃｃを加えて２４時間振とうした後、該サンプル瓶の内容物を２００メッシュのステンレス製金綱でろ別し、金綱上の残留物を１００℃で２時間乾燥させて、乾燥重量を測定し、次式より求めた。
ゲル分率（％）＝（乾燥重量／採取した粘着剤重量）×１００【００６８】
【表４】
2011062127.tif 000005
【００６９】
比較例１〜１１の偏光板は、常温熟成１日では、光漏れ防止性および耐久性が十分なものが得られないのに対し、実施例１〜１２では、熟成１日で光漏れ防止性および耐久性が良好なものとなり、また粘着力およびゲル分率も熟成１日で安定し、これらの性能が安定して維持されることが示された。
【産業上の利用可能性】
【００７０】
本発明の粘着剤組成物は、短期間の熟成により、光漏れを有効に防止するとともに、優れた耐久性を有し、高温高湿条件においても発泡や剥がれ等の発生を抑制し得る粘着剤層を形成することができる。したがって、このものは偏光板用の粘着剤組成物として好適に利用可能である。
【国際調査報告】
2011062127.tif 000006
2011062127.tif 000007